(57)【要約】【課題】汚れが付着しにくく洗浄効果の高い洗浄ノズルを有する洗浄便座装置を提供する。【解決手段】人体の局部を洗浄するための洗浄水を噴出する洗浄ノズルを有する洗浄便座装置において、洗浄ノズルの外表面に親水性材料により形成された親水性膜を形成する。洗浄ノズルの外表面に形成された親水性膜により親水性能を有するから、洗浄ノズルは使用時にぬれた状態となることが多く、汚れが付着してもその汚れはすぐに落ちるものとなる。また、洗浄便座装置を洗浄ノズルに水をかけて洗浄するタイプとすれば、洗浄ノズルの外表面の親水性膜により、水をかけるだけで付着した汚れは落ちるものとなる。これらの結果、汚れが付着しにくく洗浄効果の高い洗浄ノズルを有するものとすることができる。【選択図】図２
2019007235.tif 000002
【特許請求の範囲】
【請求項１】
人体の局部を洗浄するための洗浄水を噴出する洗浄ノズルを有する洗浄便座装置であって、
前記洗浄ノズルは、外表面に親水性材料により形成された親水性膜を有する、
洗浄便座装置。
【請求項２】
請求項１記載の洗浄便座装置であって、
前記親水性膜は、アルカリ金属シリケート系の親水性材料により形成されている、
洗浄便座装置。
【請求項３】
請求項２記載の洗浄便座装置であって、
前記親水性膜は、アルカリ金属シリケートとリン酸アルミニウムとシリカを含有する親水性材料により形成されている、
洗浄便座装置。
【請求項４】
請求項３記載の洗浄便座装置であって、
前記親水性膜は、アルカリ金属シリケート５０重量部に対してリン酸アルミニウム０．１〜３５重量部およびシリカ０．５〜６０重量部を含む、
洗浄便座装置。
【発明の詳細な説明】
【技術分野】
【０００１】
本発明は、洗浄便座装置に関し、詳しくは、人体の局部を洗浄するための洗浄水を噴出する洗浄ノズルを有する洗浄便座装置に関する。
【背景技術】
【０００２】
従来、この種の洗浄便座装置としては、人体局部を洗浄するための水を吐出する洗浄ノズルを軸方向に進退可能に収容するシリンダの先端部を水で洗い流すものや、洗浄ノズルの開閉蓋に飛着した汚れを便器洗浄時の洗浄水の水流で洗い流すもの、洗浄ノズルの進退に伴って開閉するシャッターの裏側と洗浄ノズル全体に水をかけて洗い流すものなどが提案されている（例えば、特許文献１、特許文献２、特許文献３参照）。また、洗浄後の洗浄ノズルに風を吹き付けて洗浄ノズル本体及び先端部を乾燥させるものや、洗浄後の洗浄ノズルに紫外線を照射して殺菌するものも提案されている（例えば、特許文献４、特許文献５参照）。あるいは、洗浄ノズルの先端部分を浸けるための洗浄液を溜める洗浄ケースを設け、洗浄ノズルが浸けられた洗浄液を超音波振動させることによって発生する微細な気泡により洗浄ノズルを洗浄するものも提案されている（例えば、特許文献６参照）。
【先行技術文献】
【特許文献】
【０００３】
【特許文献１】特許５８４９８５０公報
【特許文献２】特開２０１０−１９６３７５号公報
【特許文献３】特開２０１３−０２８９０２号公報
【特許文献４】特開２０１１−２０８３９９号公報
【特許文献５】特開２００６−２７４６４１号公報
【特許文献６】特開２００６−２７４６０４号公報
【発明の概要】
【発明が解決しようとする課題】
【０００４】
しかしながら、洗浄ノズルを水で洗い流すものは、洗浄ノズルに付着した汚れの付着の程度によっては、洗浄ノズルを十分に洗浄することができない。洗浄後の洗浄ノズルに風を吹き付けて洗浄ノズル本体及び先端部を乾燥させるものや洗浄後の洗浄ノズルに紫外線を照射して殺菌するものは、洗浄ノズルに付着した汚れを取り除くものではないため、洗浄ノズルに汚れが付着したままとなる。洗浄ノズルを洗浄液に浸けて超音波振動を与えて洗浄するものは、装置が複雑化してしまう。
【０００５】
本発明の洗浄便座装置は、汚れが付着しにくく洗浄効果の高い洗浄ノズルを有する洗浄便座装置を提供することを主目的とする。
【課題を解決するための手段】
【０００６】
本発明の洗浄便座装置は、上述の主目的を達成するために以下の手段を採った。
【０００７】
本発明の洗浄便座装置は、
人体の局部を洗浄するための洗浄水を噴出する洗浄ノズルを有する洗浄便座装置であって、
前記洗浄ノズルは、外表面に親水性材料により形成された親水性膜を有する、
ことを要旨とする。
【０００８】
本発明の洗浄便座装置では、人体の局部を洗浄するための洗浄水を噴出する洗浄ノズルの外表面に親水性材料により形成された親水性膜を有する。洗浄ノズルの外表面に形成された親水性膜により親水性能を有するから、洗浄ノズルは使用時にぬれた状態となる場合が多く、汚れが付着してもその汚れはすぐに落ちるものとなる。また、洗浄便座装置を洗浄ノズルに水をかけて洗浄するタイプとすれば、洗浄ノズルの外表面の親水性膜により、水をかけるだけで付着した汚れは落ちるものとなる。これらの結果、汚れが付着しにくく洗浄効果の高い洗浄ノズルを有するものとすることができる。
【０００９】
こうした本発明の洗浄便座装置において、前記洗浄ノズルの前記親水性膜は、アルカリ金属シリケート系の親水性材料により形成されているものとしてもよい。この場合、前記親水性膜は、アルカリ金属シリケートとリン酸アルミニウムとシリカを含有する親水性材料により形成されているものとしてもよい。更にこの場合、前記親水性膜は、アルカリ金属シリケート５０重量部に対してリン酸アルミニウム０．１〜３５重量部およびシリカ０．５〜６０重量部を含むのが好ましい。
【図面の簡単な説明】
【００１０】
【図１】本発明の実施の形態としての洗浄便座装置１０の外観を例示する外観構成図である。
【図２】洗浄ノズル２５の断面の一例を示す断面図である。
【図３】実施例および比較例に対する評価結果の一覧を示す一覧表である。
【発明を実施するための形態】
【００１１】
図１は、本発明の実施の形態としての洗浄便座装置１０の外観を例示する外観構成図である。実施形態の洗浄便座装置１０は、人の局部を温水により洗浄可能な温水洗浄便座装置として構成されており、図１に示すように、便器１の上面に設置され、洗浄便座装置本体２０と、洗浄便座装置本体２０に対して開閉可能に支持された便座１２と、洗浄便座装置本体２０に対して開閉可能に支持された便蓋１４と、使用者による各種操作が可能な操作部１６とを備える。
【００１２】
洗浄便座装置本体２０は、水道管に接続された給水路でヒータにより加温された温水を人の局部に噴出する洗浄ノズル２５を備える。この洗浄ノズル２５は、非使用時には図示しないシリンダに収納されており、使用時にはシリンダから洗浄位置まで前進し、図１の状態となり、その先端部から人の局部に温水を噴出する。洗浄便座装置本体２０は、このほか、洗浄ノズル２５への水量を調節する図示しない流量調節弁や、給水路のヒータ入口付近とヒータ出口付近とに設けられた図示しない２つの温度センサ、給水路の洗浄水の単位時間あたりの流量を検出する図示しない流量センサなどを備える。なお、洗浄ノズル２５は、図示しないが、おしり洗浄ノズルとビデ洗浄ノズルとを含む複数のノズルを有し、流量調整弁と洗浄ノズル２５との間には、洗浄水の供給先を切り換える図示しない切換弁が設けられており、切換弁によって給水路の洗浄水を複数のノズルの何れかに選択的に供給できるようになっている。
【００１３】
図２は、洗浄ノズル２５の断面の一例を示す断面図である。洗浄ノズル２５は、洗浄水の流路２６を形成するノズル本体２７により形成されており、ノズル本体２７の外表面は親水性材料により形成された親水性膜２８により被覆されている。ノズル本体２７は、ステンレス鋼などの金属材料やプラスチック材料により管状に形成されている。
【００１４】
親水性膜２８は、親水性材料による膜であればよく、例えばアルカリ金属シリケート系の親水性材料により形成されているのが好ましく、特にアルカリ金属シリケート（Ｍ2Ｏ・ｎＳｉＯ2：Ｍはアルカリ金属）とリン酸アルミニウム（ＡｌＰＯ4）とシリカ（二酸化ケイ素：ＳｉＯ2）を含有する親水性材料により形成されているのが好適である。アルカリ金属シリケート（Ｍ2Ｏ・ｎＳｉＯ2）としては、ケイ酸カリウム（Ｋ2Ｏ・ｎＳｉＯ2）、ケイ酸リチウム（Ｌｉ2Ｏ・ｎＳｉＯ2）、ケイ酸ナトリウム（Ｎａ2Ｏ・ｎＳｉＯ2）のうちの１つまたは２以上の組み合わせを用いることができる。リン酸アルミニウム（ＡｌＰＯ4）は、アルカリ金属シリケート（Ｍ2Ｏ・ｎＳｉＯ2）５０重量部に対して０．１〜３５重量部とするのが好ましい。また、シリカ（二酸化ケイ素：ＳｉＯ2）は、アルカリ金属シリケート（Ｍ2Ｏ・ｎＳｉＯ2）５０重量部に対して０．５〜６０重量部とするのが好ましい。なお、シリカ（二酸化ケイ素：ＳｉＯ2）としては、０．０１〜２μｍの粒径の微細シリカが好適である。
【００１５】
親水性膜２８は、例えばアルカリ金属シリケート（Ｍ2Ｏ・ｎＳｉＯ2）５０重量部に対して３０〜４００重量部、好ましくは５０〜３００重量部の水を溶媒として親水性材料の塗料を調整し、ノズル本体２７に塗装し、乾燥させて塗膜とする。塗装方法としては、刷毛塗り、スプレー塗装、ディッピング塗装、真空蒸着、流し塗り、スピンコートなどの種々の手法を用いることができるが、スプレー塗装が好適である。塗膜の乾燥は、焼付乾燥が好ましく、２００℃以上、好ましくは３００℃以上で２０分以上に亘って焼付乾燥するのが好適である。なお、溶媒としての水の混合量は塗装方法により適宜定めればよい。
【００１６】
親水性膜２８を形成する材料による性能を確かめるために以下の実施例と比較例とを用いた評価テストを行なった。評価テストは、アルカリ金属シリケート（Ｍ2Ｏ・ｎＳｉＯ2）としてケイ酸カリウム（Ｋ2Ｏ・ｎＳｉＯ2）を用い、ケイ酸カリウム（Ｋ2Ｏ・ｎＳｉＯ2）５０重量部に対してリン酸アルミニウム（ＡｌＰＯ4）と微細シリカ（二酸化ケイ素：ＳｉＯ2）の含有量を変更し、アルカリ金属シリケート（Ｍ2Ｏ・ｎＳｉＯ2）５０重量部に対して５０〜３００重量部のうちの一定量の水を溶媒として塗料を調整し、この塗料をスプレーを用いてステンレス（ＳＵＳ３０４）の０．５ｍｍの鋼板（５０ｍｍ×５０ｍｍ）に塗装し、３００℃以上で２０分以上に亘って焼付乾燥させたものに対して、塗膜表面の評価、マジックテストによる評価とした。各評価は、以下のように行なった。
【００１７】
塗膜表面の評価は、以下の（１）〜（３）の全てが「良い」の場合を「良い」とし、いずれか１つでも「やや悪い」あるいは「悪い」が含まれる場合には「やや悪い」あるいは「悪い」とした。
（１）塗膜に全く剥離が生じていない場合は「良い」、一部にでも剥離が生じている場合は「悪い」。
（２）塗膜に全くクラックが生じていない場合は「良い」、一部にクラックが生じている場合は「やや悪い」、全体にクラックが生じている場合は「悪い」。
（３）塗膜表面の全体が平滑な場合は「良い」、一部にザラツキが生じている場合は「やや悪い」、全体にザラツキが生じている場合は「悪い」。
【００１８】
マジックテストによる評価は、塗膜表面に油性マジック（例えば寺西化学製「マジックインキ極太ＭＧＤ−Ｔ１」）で３０ｍｍほど線を描き、３分間放置し、塗膜表面に霧吹きを用いて水を０．３〜１ｃｃ程度吹き付け、３０秒間放置し、ティッシュペーパーにより塗膜表面を軽く拭き取る。このとき、油性マジックの線が９５％以上除去されている場合は「良い」とし、９５％未満しか除去されていない場合は「悪い」とした。
【００１９】
図３に評価結果の一覧を示す。実施例１〜１４、比較例１〜９におけるケイ酸カリウム（Ｋ2Ｏ・ｎＳｉＯ2）とリン酸アルミニウム（ＡｌＰＯ4）と微細シリカ（二酸化ケイ素：ＳｉＯ2）の含有量は、ケイ酸カリウム（Ｋ2Ｏ・ｎＳｉＯ2）５０重量部に対して以下の重量部とした。
【００２０】
・実施例１：  リン酸アルミニウム    ０．１    微細シリカ  ３０
・実施例２：  リン酸アルミニウム    １        微細シリカ  ３０
・実施例３：  リン酸アルミニウム    ５        微細シリカ  ３０
・実施例４：  リン酸アルミニウム  １７．５    微細シリカ  ３０
・実施例５：  リン酸アルミニウム  ３０        微細シリカ  ３０
・実施例６：  リン酸アルミニウム  ３５        微細シリカ  ３０
・実施例７：  リン酸アルミニウム  １７．５    微細シリカ    ０．５
・実施例８：  リン酸アルミニウム  １７．５    微細シリカ    ５
・実施例９：  リン酸アルミニウム  １７．５    微細シリカ  １０
・実施例１０：リン酸アルミニウム  １７．５    微細シリカ  ３０
・実施例１１：リン酸アルミニウム  １７．５    微細シリカ  ５８
・実施例１２：リン酸アルミニウム  １７．５    微細シリカ  ６０
・実施例１３：リン酸アルミニウム    １        微細シリカ    ５
・実施例１４：リン酸アルミニウム  ２５        微細シリカ  ３５
【００２１】
・比較例１：  リン酸アルミニウム    ０        微細シリカ    ０
・比較例２：  リン酸アルミニウム  １７．５    微細シリカ  ６２
・比較例３：  リン酸アルミニウム  １７．５    微細シリカ  ６５
・比較例４：  リン酸アルミニウム  １７．５    微細シリカ  ７０
・比較例５：  リン酸アルミニウム  ３７        微細シリカ  ３０
・比較例６：  リン酸アルミニウム  ４０        微細シリカ  ３０
・比較例７：  リン酸アルミニウム  ４２        微細シリカ  ３０
・比較例８：  リン酸アルミニウム  ４５        微細シリカ  ３０
・比較例９：  リン酸アルミニウム  ５０        微細シリカ  ３０
【００２２】
実施例１〜１４は、塗膜表面の評価およびマジックテストによる評価の双方で「良い」と評価した。一方、比較例１は塗膜表面に剥離が生じたため「悪い」と評価した。比較例２〜４は、塗膜表面にクラッチが生じたため「やや悪い」あるいは「悪い」と評価した。比較例５，６は、塗膜表面にザラツキが生じため「やや悪い」あるいは「悪い」と評価した。比較例７〜９では、塗料を調整する過程においてゲル化したことにより塗膜を形成することができなかったため、評価不能とした。
【００２３】
以上の実験の結果、親水性膜２８としては、アルカリ金属シリケート（Ｍ2Ｏ・ｎＳｉＯ2）５０重量部に対してリン酸アルミニウム（ＡｌＰＯ4）０．１〜３５重量部およびシリカ（二酸化ケイ素：ＳｉＯ2）０．５〜６０重量部とするのが好ましいのが解る。
【００２４】
次に、洗浄ノズル２５の外表面に親水性膜２８を形成することによる効果について説明する。洗浄ノズル２５は、外表面に親水性膜２８を有することと非使用時は図示しないシリンダに収納されていることから、乾燥されにくく、その表面は通常濡れている。従って、洗浄ノズル２５は使用時にも濡れていることが多い。このため、使用時に汚れが洗浄ノズル２５に付着しようとしても、汚れは親水性膜２８の表面からすべり落ちる場合が多くなる。洗浄ノズル２５に汚れが付着したときでも、洗浄ノズル２５がシリンダに収納される際に、汚れは親水性膜２８の表面からすべり落ちる場合が多い。また、洗浄便座装置１０として洗浄ノズル２５に水をかけて洗浄するタイプとすれば、汚れは親水性膜２８の親水性機能により水と共に洗浄ノズル２５からすべり落ちるから、洗浄ノズルの外表面に親水性膜が形成されていないものに比して、高い洗浄効果を有するものとなる。
【００２５】
以上説明した実施形態の洗浄便座装置１０では、洗浄ノズル２５の外表面に親水性膜２８を有するから、洗浄ノズル２５に汚れが付着してもその汚れはすぐに落ちるものとなる。また、洗浄便座装置１０として洗浄ノズル２５に水をかけて洗浄するタイプとすれば、洗浄ノズル２５の外表面の親水性膜２８により、水をかけるだけで付着した汚れを落とすことができる。これらの結果、汚れが付着しにくく洗浄効果の高い洗浄ノズル２５を有する洗浄便座装置とすることができる。
【００２６】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００２７】
本発明は、洗浄便座装置の製造産業などに利用可能である。
【符号の説明】
【００２８】
１  便器、１０  洗浄便座装置、１２  便座、１４  便蓋、１６  操作部、２０  洗浄便座装置本体、２５  洗浄ノズル、２６  流路、２７  ノズル本体、２８  親水性膜。
【図１】
2019007235.tif 000003
【図２】
2019007235.tif 000004
【図３】
2019007235.tif 000005